(57)【要約】【課題】通気抵抗などのフィルター基本性能の劣化を防ぐとともに、臭素、塩素等のハロゲンおよびリン化合物を全く含有しない濾材とその製造を提供すること。【解決手段】スルファミン酸グアニジンを濾材重量比で１０〜４０％含有するエアフィルター用難燃性濾材であり、また、難燃剤を含む不織布をシート化して難燃性濾材を製造する方法であって、少なくとも次の工程を経て難燃性濾材を製造するエアフィルター用難燃性濾材の製造方法。  仕込み工程：主体繊維を水中で分散させる工程。  抄紙工程：分散した繊維を一定濃度に希釈し、湿式法により不織布を形成する工程。  含浸工程：バインダーと難燃剤を水溶性として、含浸法にて上記不織布に付着させる工程。  乾燥工程：１５０℃〜２００℃の温度で乾燥する工程。【選択図】なし【特許請求の範囲】
【請求項１】
スルファミン酸グアニジンを濾材重量比で１０〜４０％含有することを特徴とするエアフィルター用難燃性濾材。
【請求項２】
スルファミン酸グアニジンを濾材重量比１２〜２０％含有することを特徴とするエアフィルター用難燃性濾材。
【請求項３】
難燃性濾材が、ハロゲンおよびリンを含まない不織布からなることを特徴とする請求項１または２に記載のエアフィルター用難燃性濾材。
【請求項４】
難燃性濾材が、湿式不織布からなるものであることを特徴とする請求項１〜３のいずれかに記載のエアフィルター用難燃性濾材。
【請求項５】
難燃性濾材が、エレクトレット濾材と積層して使用されることを特徴とする請求項１〜４のいずれかに記載のエアフィルター用難燃性濾材。
【請求項６】
難燃性濾材に、撥水、香料、脱臭、抗菌、抗ウイルスまたは／および抗アレルゲンの付加機能が付与されてなることを特徴とする請求項１〜５のいずれかに記載のエアフィルター用難燃性濾材。
【請求項７】
該難燃性濾材を使用するフィルター形状が、プリーツ状のものであることを特徴とする請求項１〜６のいずれかに記載のエアフィルター用難燃性濾材。
【請求項８】
難燃剤を含む不織布をシート化して難燃性濾材を製造する方法であって、少なくとも次の工程を経て難燃性濾材を製造することを特徴とするエアフィルター用難燃性濾材の製造方法。
仕込み工程：主体繊維を水中で分散させる工程。
抄紙工程：分散した繊維を一定濃度に希釈し、湿式法により不織布を形成する工程。
含浸工程：バインダーと難燃剤を水溶性として、含浸法にて上記不織布に付着させる工程。
乾燥工程：１５０℃〜２００℃の温度で乾燥する工程。
【請求項９】
含浸工程のバインダーが少なくとも２種類以上用いられることを特徴とする請求項８に記載のエアフィルター用難燃性濾材の製造方法。
【請求項１０】
含浸工程における含浸法として、シート化した不織布にバインダーをスプレーにて散布する方法及びシート化した不織布をバインダー液に含浸する方法のいずれか１つもしくはこれらの組み合わせで含浸することを特徴とする請求項８または９に記載のエアフィルター用難燃性濾材の製造方法。
【請求項１１】
含浸工程中に、撥水、香料、脱臭、抗菌、抗ウイルスまたは／および抗アレルゲンの機能を付与することにより付加機能を加えることを特徴とする請求項８〜１０のいずれかに記載のエアフィルター用難燃性濾材の製造方法。
【請求項１２】
乾燥工程後の不織布に撥水、香料、脱臭、抗菌、抗ウイルスまたは／および抗アレルゲンの機能を付与することにより付加機能を加えることを特徴とする請求項８〜１０のいずれかに記載のエアフィルター用難燃性濾材の製造方法。
【発明の詳細な説明】
【技術分野】
【０００１】
本発明は、ハロゲンおよびリンを含まないエアフィルター用難燃性濾材とその製造方法に関するものである。
【背景技術】
【０００２】
難燃剤は、大別すると臭素系難燃剤、塩素系難燃剤・リン系難燃剤・無機系難燃剤が良く知られている。
【０００３】
従来、一般に使用される難燃性濾材は、経済的に難燃性を発現できることから難燃剤として臭素系や塩素系などのハロゲン系難燃剤が使用されてきた。ところが、近年になりハロゲン系化合物は焼却等によりダイオキシンなどの有害物質が発生することが知られてきたため、これらの化合物を使用禁止にする方向で世界的に進んできている。例えば、欧州における電気、電子機器ではＲｏＨＳ指令が２００６年７月施行予定であり、臭素系難燃剤であるＰＢＤＥ（ポリブロモジフェニルエーテル）の使用が禁止される。
【０００４】
そのため、難燃剤に非ハロゲン化合物を使用する要望がユーザーから出てきている。
【０００５】
また、車載用に関してはヨーロッパなどでハロゲン系化合物の使用を禁止する方向で動いているため部品の非ハロゲン化が進められており、非ハロゲンフィルターの要望が多い。
【０００６】
そのため、ハロゲン系難燃剤の代替として、リン系難燃剤を使用する方法が知られている（例えば、特許文献１、特許文献２参照）。
【０００７】
しかし、リン系難燃剤の中にはリン酸トリス（ジメチルフェニル）のようなＰＲＴＲ１（Pollutant Release and Transfer Register 第１種化学物質指定物）に指定されている物質などもあり、化学物質過敏症との関連が報告されている。また、Ｈ１６年４月より第５次水質総量規制でリンも規制対象に加えられ、全リンの測定が義務化された。そのため、リン成分を除去する処理方法などの特許も多く見られる（例えば、特許文献３参照）。
【０００８】
このようなことから、リンを使用した難燃剤も、環境に配慮しているとは言い難い。
【０００９】
また、リンを含むと加工において、剛軟度が低下する傾向がありプリーツ加工が難しい等の欠点もある。
【００１０】
これとは別に、既存の濾材とエレクトレット濾材の間に難燃剤を含有することでフィルターに難燃性を持たせる方法も知られている（特許文献４参照）。
【００１１】
しかし、この方法では、濾材と濾材の間に難燃剤入りの薬剤を散布するため、その分通気抵抗を増加させてしまい、フィルターの重要な性能である圧力損失の増加を引き起こしてしまう。また、ここでいう難燃濾材は、難燃性が得られれば何でもよく、ハロゲンやリンなど環境に良くない成分が入る可能性もあり環境に配慮されたものとは言い難い。
【特許文献１】特開２０００−３２８４１８号公報
【特許文献２】特開２０００−１２６５２３号公報
【特許文献３】特開２００４−０４９９７１号公報
【特許文献４】特開２００２−２９２２１４号公報
【発明の開示】
【発明が解決しようとする課題】
【００１２】
上記したような点に鑑み、本発明は、通気抵抗などのフィルター基本性能の劣化を防ぐとともに、臭素、塩素等のハロゲンおよびリン化合物を全く含有しない濾材とその製造方法を提供せんとするものである。
【課題を解決するための手段】
【００１３】
上記目的を達成するために、本発明者らは鋭意研究の結果、以下の(1) または(2) 記載の本発明のエアフィルター用難燃性濾材を完成するに至った。
（１）スルファミン酸グアニジンを濾材重量比１０〜４０％含有することを特徴とするエアフィルター用難燃性濾材。
（２）スルファミン酸グアニジンを濾材重量比１２〜２０％含有することを特徴とするエアフィルター用難燃性濾材。
【００１４】
また、かかる本発明のエアフィルター用難燃性濾材において、好ましくは、以下の(3) 〜(6) の構成を有するものである。
（３）難燃性濾材が、ハロゲンおよびリンを含まない不織布からなることを特徴とするエアフィルター用難燃性濾材。
（４）難燃性濾材が、湿式不織布からなるものであることを特徴とするエアフィルター用難燃性濾材。
（５）難燃性濾材が、エレクトレット濾材と積層して使用されることを特徴とするエアフィルター用難燃性濾材。
（６）難燃性濾材に、撥水、香料、脱臭、抗菌、抗ウイルスまたは／および抗アレルゲンの付加機能を付けたことを特徴とするエアフィルター用難燃性濾材。
（７）該難燃性濾材を使用するフィルター形状が、プリーツ状のものであることを特徴とするエアフィルター用難燃性濾材。
【００１５】
また、本発明のエアフィルター用難燃性濾材の製造方法は、以下の構成からなるものである。
（８）難燃剤を含む不織布をシート化して難燃性濾材を製造する方法であって、少なくとも次の工程を経て難燃性濾材を製造することを特徴とするエアフィルター用難燃性濾材の製造方法。
仕込み工程：主体繊維を水中で分散させる工程。
抄紙工程：分散した繊維を一定濃度に希釈し、湿式法により不織布を形成する工程。
含浸工程：バインダーと難燃剤を水溶性として含浸法にて上記不織布に付着させる工程。
乾燥工程：１５０℃〜２００℃の温度で乾燥する工程。
【００１６】
また、かかる本発明のエアフィルター用難燃性濾材の製造方法において、好ましくは、以下の(9) 〜(12) の構成を有するものである。
（９）含浸工程のバインダーが少なくとも２種類以上用いられることを特徴とするエアフィルター用難燃性濾材の製造方法。
（１０）含浸工程における含浸法として、シート化した不織布にバインダーをスプレーにて散布する方法及びシート化した不織布をバインダー液に含浸する方法のいずれか１つもしくはこれらの組み合わせで含浸することを特徴とするエアフィルター用難燃性濾材の製造方法。
（１１）含浸工程中に、撥水、香料、脱臭、抗菌、抗ウイルスまたは／および抗アレルゲンなどを付与することによって付加機能を加えることを特徴とするエアフィルター用難燃性濾材の製造方法。
（１２）乾燥工程後の不織布に、撥水、香料、脱臭、抗菌、抗ウイルスまたは／および抗アレルゲン機能を付与することによって付加機能を加えることを特徴とするエアフィルター用難燃性濾材の製造方法。
【発明の効果】
【００１７】
本発明の効果として、エアフィルター用難燃性濾材の中にハロゲンおよびリン系化合物を使用することがないため、ハロゲンやリンを使用した濾材に比べ環境に優しい。
【００１８】
また、難燃性は、難燃性規格であるＦＭＶＳＳ  ５０２の自消性を有し、フィルター材として充分な難燃性を有する。
【００１９】
また、難燃剤を不織布の層間に付与する方法と異なり、不織布製造の中で付与するために、生産効率が高く、かつ、難燃剤の後加工による圧力損失の増加を防ぐことができる。
【００２０】
また、製造方法として抄紙法を採用することにより、水溶液として難燃剤を取り扱うことができ、乾式方法に比べてフィルター濾材の目付や厚みが均一に製造できる。
【発明を実施するための最良の形態】
【００２１】
以下、本発明のエアフィルター用難燃性濾材とその製造方法について、最良の実施の形態を詳細に説明する。
【００２２】
本発明に関わる難燃剤は、無機系難燃剤スルファミン酸グアニジンである。
【００２３】
無機系難燃剤は、水酸化アルミニウム、酸化アンチモン、水酸化マグネシウム、ホウ酸亜鉛、ジルコニウム系、モリブデン系、スズ酸亜鉛、グアニジン系、シリコーン系またはホスファゼン系化合物などが知られている。このような無機系難燃剤のうち、グアニジン系化合物であるスルファミン酸グアニジンは、水溶性であるため水溶液として繊維へ含浸でき、繊維との相性が良く、ハロゲンやリン元素を含んでいなく、排水などの環境負荷が少ないために好ましい。
【００２４】
本発明の濾材は、エアフィルター用途に用いるためフィルター材としての通気性を損なわないために、圧力損失が小さいこと、風圧に対し十分な強度を有し、プリーツなどの形状に加工した場合、その形状を維持して形状変化による圧力損失の上昇を抑制できる剛性を有すること、プリーツ等の形状に成形する際の加工性に優れることなどが要求される。
【００２５】
このような濾材としては、織布、不織布、フィルム割線、ネットまたは紙などが挙げられるが、濾材自体にダスト保持量やプリーツ加工性を持たせるために不織布の形態が望ましい。
【００２６】
不織布としては、湿式不織布やレジンボンド式乾式不織布、サーマルボンド式乾式不織布、スパンボンド式乾式不織布、ニードルパンチ式乾式不織布、ウォータジェットパンチ式乾式不織布、メルトブロー式乾式不織布またはフラッシュ紡糸式乾式不織布等などが考えられるが、難燃剤が水溶性なことから、抄紙法による湿式不織布が好ましい。
【００２７】
スルファミン酸グアニジンの量は、難燃剤の量が少ないと、濾材の難燃性が得られなく、多すぎると繊維量が減少してしまうために濾材の基本性能である通気量や寿命が低下してしまう。また、難燃剤の量が多いと、不織布の引張強度と硬さ（剛軟度）が低下する。そのため、スルファミン酸グアニジンの量は、濾材の重量比対比で１０〜４０％であることが重要であり、さらに好ましくは１２％〜２０％である。また、難燃性濾材の下流側にエレクトレット濾材を積層することは、フィルター形態にしたときに粒径０．３μｍの粒子等に対し捕集効率が非エレクトレット濾材に対し高くなるので、大気塵などの微粒子を捕集することが必要な領域においては好ましい。
【００２８】
また、濾材に、撥水剤・香料・脱臭剤・抗菌剤・抗ウイルス剤・抗アレルゲン剤などを一種または複数種付与することによって付加価値・付加機能をつけることも可能である。
【００２９】
フィルター形態としては、プリーツ、ハニカムまたは３次元網状態などがあるが、花粉やほこりなどの１００μｍ以下の微粒子を捕捉することが主であるエアフィルターにおいてはプリーツ形態が好ましい。
【００３０】
以下、本発明のエアフィルター用難燃性濾材の製造方法について、好ましい実施の形態について各工程別に詳細に説明する。
１．仕込み工程
叩解したパルプ、ポリエステル繊維とビニロン繊維などの各主体繊維をあらかじめ分散剤及び分散助剤で調整した水中に投入し、一定時間撹拌して均一になるように分散させる工程である。
【００３１】
仕込み工程に使用する主体繊維は、ビニロンやポリエステルなどの合成繊維が好ましいが、ハロゲンおよびリンを含有しない天然繊維や他の合成繊維を使用してもよく、これらの混合でももちろん構わない。仕込み工程では、仕込み量や白水量、分散時間などを管理することによって均一に分散することができる。
２．抄紙工程
水中に均一分散させた繊維を一定濃度に調整し、傾斜ワイヤー、円網上等で脱水してウエブを形成する工程である。
【００３２】
抄紙工程では、抄紙機の速度や繊維量、白水量を管理することによって均一なウエブを得ることができ、抄紙速度を変えることによって必要な目付のウエブを製造できる。エアフィルター用難燃性濾材の目付としては、１０〜２００ｇ／ｍ2 程度のものが好ましく、さらに好ましくは３０〜１００ｇ／ｍ2 である。あまりに目付が少ないとフィルター寿命が得られないし、厚みが薄いために剛軟度が得られず、プリーツ加工が難しくなる。逆に、目付が高くなると通気抵抗が高くなり、厚みが増えるためにプリーツ化した後に構造圧損が大きくなる欠点が生じる。
３．含浸工程
スルファミン酸グアニジンと、バインダー用のアクリル樹脂、エポキシ樹脂などを一定濃度に調合した水溶液を希釈して、抄紙工程で得られたウエブに均一に塗布する工程である。
【００３３】
鋭意研究の結果、水溶性のバインダーとスルファミン酸グアニジンを調合することにより水溶液中でスルファミン酸グアニジンを不織布へ含浸し難燃性濾材の製造方法を見いだした。
【００３４】
塗布した水溶液は、規定量以上に付着しているため余分な樹脂を吸引により取り除き付着量を調整する。
【００３５】
シート化した不織布にバインダー用の樹脂と難燃剤を水溶液で含浸させる方法は、スプレーにて散布する方法とシート化した不織布を水溶液に含浸させる方法があるが、このいずれの方法を使用しても構わないし、これらの組み合わせでもよい。より均一に塗布するためには含浸方法を用いるのがよい。バインダーとして用いる樹脂は、用途に応じて多様ななものを適宜に用いることができるが、例えば、アクリル樹脂等汎用の樹脂の中でハロゲンおよびリンを含まない水溶性の材料を用いるのがよい。また、アクリル樹脂だけでは不織布の剛軟度がでないため、エポキシ樹脂などを混ぜることにより不織布の剛軟度を上げることができることを見い出した。
【００３６】
含浸方法は、スプレー法であれば、スプレー量と含浸させるウエブの速度などを管理する。調合した液への含浸では液の濃度や含浸時間などを管理することによって、均一に不織布に調合した液を付着させることができる。また、乾燥工程前にバインダーと同時もしくはほぼ同時に難燃剤を付与することによって、バインダーが乾燥する前に難燃剤が不織布に付着しバインダーの乾燥で難燃剤を固着させることができるため、難燃剤の付与は乾燥工程前が好ましい。また、難燃剤の付与を不織布濾材そのものにしたことにより、濾材の通気抵抗の増加を抑制し難燃性エアフィルター濾材を製造できる。
【００３７】
また、この工程中もしくはほぼ同時に、撥水、香料、脱臭、抗菌、抗ウイルスまたは抗アレルゲン剤などを付与することによって、濾材へ付加価値を付けることもできる。撥水、香料、脱臭、抗菌、抗ウイルスまたは抗アレルゲン剤などは乾燥工程後の不織布へ後加工しても構わない。
４．乾燥工程
バインダーを塗布した不織布を熱風型ドライヤーの中を通すことによって、乾燥硬化させる工程であり、乾燥温度は、１００〜２３０℃が好ましい。さらに好ましくは、１５０〜２００℃である。２３０℃以上になるとスルファミン酸グアニジンが分解するため、少なくとそれ以下の温度で乾燥することが好ましい。
５．巻き取り工程
巻き取り工程は、バインダーを乾燥硬化させた不織布を一定長さに巻き取る工程である。
６．仕上げ工程
仕上げ工程は、製品の規格幅と長さに巻き取って、包装する工程である。
【００３８】
上記において、不織布の製造法は、湿式法と呼ばれる製造方法である。この湿式の不織布製造法は、乾式の不織布製造法に比べると、濾材の目付や厚みの均一性が高く、バインダーが一定量塗布でき、生産速度も速くできることなどから品質や生産性にメリットがある。
【００３９】
また、乾式不織布製造と違い、繊維に捲縮がかからないためにヤング率の高い繊維も使用できること、薄物の不織布の製造が可能であることなど大きな利点がある。
【実施例】
【００４０】
ＬＢＫＰ、ポリエステル（株式会社クラレ製）、ビニロン（株式会社クラレ製）を分散剤及び分散助剤で調整した水中で均一分散させ箱形抄紙機でシート化した。
【００４１】
一方、難燃剤としてスルファミン酸グアニジンとアクリル樹脂、エポキシ樹脂を固形分比で４０／４０／２０で混合したバインダーを重量比で４０％、スルファミン酸グアニジンが重量比で１６％になるように含浸法でシートに付着し、１５０℃で５分間乾燥して不織布を得た。
【００４２】
比較例１
ＬＢＫＰ、ポリエステル（株式会社クラレ製）、ビニロン（株式会社クラレ製）を分散剤及び分散助剤で調整した水中で均一分散させ箱形抄紙機でシート化した。
【００４３】
一方、難燃剤としてスルファミン酸グアニジンとアクリル樹脂、エポキシ樹脂を固形分比で４０／４０／２０で混合したバインダーを重量比で１２．５％、スルファミン酸グアニジンが重量比で５％になるように含浸法でシートに付着し、１５０℃で５分間乾燥して不織布を得た。
【００４４】
比較例２
ＬＢＫＰ（天然パルプ）、ポリエステル（株式会社クラレ製）、ビニロン（株式会社クラレ製）を分散剤及び分散助剤で調整した水中で均一分散させ箱形抄紙機でシート化した。一方、難燃剤としてスルファミン酸グアニジンとアクリルバインダー、エポキシバインダーを固形分比で８０／１０／１０で混合したバインダーを重量比６０％、スルファミン酸グアニジンが重量比で４８％になるように含浸法でシートに付着し、１５０℃で５分間乾燥して不織布を得た。
【００４５】
比較例３
ＬＢＫＰ、ポリエステル（株式会社クラレ製）、ビニロン（株式会社クラレ製）を分散剤及び分散助剤で調整した水中で均一分散させ箱形抄紙機でシート化した。一方、難燃剤としてリン酸グアニジン（三和ケミカル製、品番「ＡＰ−３０３」）とアクリル樹脂、エポキシバ樹脂を４０／４０／２０で混合したバインダーを重量比で４０％、リン酸グアニジンが重量比で１６％になるように含浸法でシートに付着し、１５０℃で５分間乾燥して不織布を得た。
【００４６】
これらの各種濾材の難燃性能や物理特性について、評価した結果を表１に示した。
【表１】
2006136809.tif 000002
【００４７】
引張強度は、幅２５ｍｍ、長さ２８０ｍｍのサンプルをチャック間１８０ｍｍ、引張速度１００ｍｍ／ｍｉｎの条件で引張試験機を用いて測定した。ｎ数は５として、その平均値を結果として用いた。
【００４８】
剛軟度は、幅２５ｍｍ、長さ９０ｍｍのサンプルを、ガーレ式剛軟度試験機を用いて測定した。ｎ数は５として、その平均値を結果として用いた。
【００４９】
難燃性試験は、ＪＩＳ  Ｌ−１０９１の水平法を用いて評価した。ｎ数は５として、その平均値が５ｃｍ以下のものを「優れている」と評価し、表１中「○」印で表記した。その平均値が５ｃｍを越えるのものを「劣る」と評価し、表１中「×」印で表記した。
【００５０】
加工性の評価は、プリーツマシンを用いた加工のし易さについて評価を行い、加工が可能で良好なプリーツ形状が保たれたものを「優れている」と評価し、表１中「○」印で表記した。該加工に問題（加工が不可能である、プリーツ形状に問題がある等）があるものを「劣る」と評価し、表１中「×」印で表記した。
【００５１】
実施例と比較例１の結果から、スルファミン酸グアニジンが少ない場合には、十分な難燃性を有することができないことがわかる。
【００５２】
また、比較例２からスルファミン酸グアニジンの量が多すぎると、引張強度や剛軟度が低下し、濾材の加工性が悪くなることがわかる。
【００５３】
また、比較例３からリンを使った難燃剤では吸湿性が高くなり、引張強度や剛軟度が下がっていて、濾材の加工度に影響を及ぼすことがわかる。